(57)【要約】      （修正有）【課題】粒子状のシリコン及び／又はシリコン合金からなる負極活物質と結着剤とを含む負極を用いた非水電解質二次電池において、高温環境下においても優れた充放電サイクル特性が得られるようにする。【解決手段】正極1と、負極2と、セパレータ3と、非水電解液とを備えた非水電解質二次電池において、粒子状のシリコン及び／又はシリコン合金からなる負極活物質と結着剤とが含まれる負極を用いると共に、上記の非水電解液に、フッ素基とアルキル基とを有するフッ素化環状カーボネートを含有させ、この非水電解質二次電池の充電状態における負極の単位面積当たりのLi吸蔵量をA、負極の単位面積当たりの理論最大Li吸蔵量をBとした場合において、（A/B）×100で示される負極の利用率（％）を45％以下にする。【選択図】図１
2010108915.tif 000002
【特許請求の範囲】
【請求項１】
正極と、負極と、上記の正極と負極との間に介在されるセパレータと、非水系溶媒に溶質を溶解させた非水電解液とを備えた非水電解質二次電池において、上記の負極に、粒子状のシリコン及び／又はシリコン合金からなる負極活物質と結着剤とが含まれると共に、上記の非水電解液に、下記の一般式（１）で表されるフッ素化環状カーボネートが含有され、この非水電解質二次電池の充電状態における負極の単位面積当たりのＬｉ吸蔵量をＡ、負極の単位面積当たりの理論最大Ｌｉ吸蔵量をＢとした場合において、（Ａ／Ｂ）×１００で示される負極利用率（％）が４５％以下であることを特徴とする非水電解質二次電池。
【化１】
2010108915.tif 000008
（式中、Ｒ１〜Ｒ４は水素基とフッ素基とアルキル基とから選択される基であり、フッ素基とアルキル基とがそれぞれ少なくとも１つ含まれている。）
【請求項２】
請求項１に記載の非水電解質二次電池において、前記のフッ素化環状カーボネートが、４−フルオロ−４−メチル−１，３−ジオキソラン−２−オンであることを特徴とする非水電解質二次電池。
【請求項３】
請求項１又は請求項２に記載の非水電解質二次電池において、前記の非水電解液に、エチレンカーボネートとプロピレンカーボネートとから選択される少なくとも１種が含有されていることを特徴とする非水電解質二次電池。
【発明の詳細な説明】
【技術分野】
【０００１】
本発明は、正極と、負極と、上記の正極と負極との間に介在されるセパレータと、非水系溶媒に溶質を溶解させた非水電解液とを備えた非水電解質二次電池に関する。特に、高い電池容量が得られるように、負極における負極活物質に粒子状のシリコン及び／又はシリコン合金を用いた非水電解質二次電池において、高温環境下での充放電によって容量が大きく低下するのを防止し、高温環境下においても優れた充放電サイクル特性が得られるようにした点に特徴を有するものである。
【背景技術】
【０００２】
近年、携帯電子機器や電力貯蔵用等の電源として、非水電解液を用い、リチウムイオンを正極と負極との間で移動させて、充放電を行うようにした非水電解質二次電池が利用されている。
【０００３】
そして、このような非水電解質二次電池においては、その負極における負極活物質として黒鉛材料が広く利用されている。ここで、黒鉛材料の場合、放電電位が平坦であると共に、リチウムイオンが黒鉛結晶層間に挿入・脱離されて充放電されるため、針状の金属リチウムの発生が抑制され、充放電による体積変化も少ないという利点がある。
【０００４】
一方、近年においては、携帯電話、ノートパソコン、ＰＤＡ等のモバイル機器の小型化・軽量化が著しく進行しており、また多機能化に伴って消費電力も増加しており、これらの電源として使用される非水電解質二次電池においても、軽量化及び高容量化の要望が高まっている。
【０００５】
しかし、負極活物質に黒鉛材料を用いた場合、黒鉛材料における容量が必ずしも十分であるとはいえず、上記のような要望に十分に対応することができないという問題があった。
【０００６】
このため、近年においては、高容量の負極活物質として、シリコン、ゲルマニウム、スズ等のリチウムと合金を形成する材料を用いることが検討されている。特に、シリコンは１ｇ当り約４０００ｍＡｈの高い理論容量を示すことから、負極活物質として、シリコンやシリコン合金を使用することが検討されている。
【０００７】
しかし、リチウムと合金を形成するシリコン等の材料を負極活物質に使用にした場合、リチウムの吸蔵・放出に伴う体積変化が大きく、充放電により膨化して劣化するという問題があった。また、シリコン等の材料は一般に使用されている非水電解液と反応しやすく、非水電解液との反応によりシリコン等の負極活物質が劣化して、充放電サイクル特性が低下する等の問題があった。
【０００８】
ここで、特許文献１には、負極集電体上にリチウムと合金を形成する材料からなる負極活物質の薄膜を形成し、この負極活物質の薄膜を厚み方向に形成された切れ目によって柱状に分離させると共に、非水電解液中にカーボネート化合物、特に、４−フルオロ−１，３−ジオキソラン−２−オンなどのフッ素が結合されたエチレンカーボネート化合物等を添加することが提案されている。これにより、充放電によって負極活物質が膨化して劣化したり、この負極活物質が非水電解液と反応して劣化したりするのが抑制されることが示されている。
【０００９】
また、特許文献２においては、ＳｉやＳｎを含む負極活物質を用いた電池において、電解液中にハロゲン化環状炭酸エステルを含む溶媒を含有させたものが示されている。そして、この特許文献２においては、ハロゲン化環状炭酸エステルを含む溶媒を含有させることにより、電極表面に良好な被膜が形成され、電解液の分解を抑制して、充放電効率を向上させることができ、また低温における放電容量も向上できることが示されている。
【先行技術文献】
【特許文献】
【００１０】
【特許文献１】特開２００６−８６０５８号公報
【特許文献２】特開２００６−２９４４０３号公報
【発明の開示】
【発明が解決しようとする課題】
【００１１】
本願の発明者は、負極活物質にシリコンやシリコン合金を用いた非水電解質二次電池において、非水電解液に、フッ素が結合されたカーボネート化合物やフッ素が結合されたエチレンカーボネート系化合物を含有させた非水電解質二次電池の充放電サイクルの特性について検討した。
【００１２】
まず、ＣＶＤ法、スパッタリング法、真空蒸着法、溶射法、めっき法等によりシリコンやシリコン合金を負極集電体上に形成した負極を用いた、上記のような非水電解質二次電池について検討した結果、このような非水電解質二次電池は、高温環境下において充放電させた場合にも、充放電サイクル特性が向上されたままであった。
一方、上記の負極に比べて製造が容易で、製造コストも安い、粒子状のシリコン及び／又はシリコン合金からなる負極活物質と結着剤とを含む負極を用いた非水電解質二次電池においては、高温環境下において充放電させた場合、フッ素が結合されたカーボネート化合物やフッ素が結合されたエチレンカーボネート系化合物が負極と反応した。このため、この非水電解質二次電池においては、非水電解液にフッ素が結合されたカーボネート化合物やフッ素が結合されたエチレンカーボネート系化合物を含有させていないものよりも、充放電サイクル特性が低下するということが分かった。
【００１３】
本発明は、粒子状のシリコン及び／又はシリコン合金からなる負極活物質と結着剤とを含む負極を用いた非水電解質二次電池において、高温環境下において充放電させた場合においても、充放電サイクル特性が大きく低下するのを抑制し、高温環境下においても優れた充放電サイクル特性が得られるようにすることを課題とするものである。
【課題を解決するための手段】
【００１４】
本発明においては、上記のような課題を解決するため、正極と、負極と、上記の正極と負極との間に介在されるセパレータと、非水系溶媒に溶質を溶解させた非水電解液とを備えた非水電解質二次電池において、粒子状のシリコン及び／又はシリコン合金からなる負極活物質と結着剤とが含まれる負極を用いた場合に、上記の非水電解液に、下記の一般式（１）で表されるフッ素基とアルキル基とを有するフッ素化環状カーボネートを含有させると共に、この非水電解質二次電池の充電状態における負極の単位面積当たりのＬｉ吸蔵量をＡ、負極の単位面積当たりの理論最大Ｌｉ吸蔵量をＢとした場合において、（Ａ／Ｂ）×１００で示される負極利用率（％）が４５％以下になるようにした。
【化１】
2010108915.tif 000003
（式中、Ｒ１〜Ｒ４は水素基とフッ素基とアルキル基とから選択される基であり、フッ素基とアルキル基とがそれぞれ少なくとも１つ含まれている。）
【００１５】
非水電解液に含有させる一般式（１）で表されるフッ素基とアルキル基とを有するフッ素化環状カーボネートとしては、例えば、４−フルオロ−４−メチル−１，３−ジオキソラン−２−オン、４−フルオロ−５−メチル−１，３−ジオキソラン−２−オン、４−フルオロ−４，５−ジメチル−１，３−ジオキソラン−２−オン、４−フルオロ−５，５−ジメチル−１，３−ジオキソラン−２−オン、４−フルオロ−４，５，５−トリメチル−１，３−ジオキソラン−２−オン、４，５−ジフルオロ−４，５−ジメチル−１，３−ジオキソラン−２−オン、４，４−ジフルオロ−５，５−ジメチル−１，３−ジオキソラン−２−オン、４，４−ジフルオロ−５−メチル−１，３−ジオキソラン−２−オン、４，５−ジフルオロ−４−メチル−１，３−ジオキソラン−２−オンなどを用いることができる。
【００１６】
特に、負極活物質が充放電により膨化して劣化するのを抑制して、非水電解質二次電池における充放電サイクル特性を向上させるためには、電気化学的に安定している４−フルオロ−４−メチル−１，３−ジオキソラン−２−オンを用いることが望ましい。
【００１７】
さらに、上記の非水電解液に、エチレンカーボネートとプロピレンカーボネートとから選択される少なくとも１種を含有させることが好ましい。このようにエチレンカーボネートとプロピレンカーボネートとから選択される少なくとも１種を非水電解液に含有させると、フッ素基とアルキル基とを有するフッ素化環状カーボネートと、エチレンカーボネートやプロピレンカーボネートとの相互作用により、負極に良好な被膜が形成される。この結果、高温での充放電反応がさらに向上されて、高温環境下における充放電サイクル特性がさらに向上される。
【発明の効果】
【００１８】
本発明の非水電解質二次電池のように、粒子状のシリコン及び／又はシリコン合金からなる負極活物質と結着剤とが含まれる負極を用いた場合において、非水電解液に、一般式（１）で表されるフッ素基とアルキル基とを有するフッ素化環状カーボネートを含有させると、通常の環境下における充放電時に、負極活物質と非水電解液とが反応するのが抑制され、充放電サイクル特性が向上される。
【００１９】
また、一般式（１）で表されるフッ素基とアルキル基とを有するフッ素化環状カーボネートは、アルキル基を有していないフッ素化環状カーボネートに比べて、このフッ素化環状カーボネートにおける活性水素の数が減少する。これにより、高温環境下においても、フッ素化環状カーボネートが負極と反応するのが抑制され、充放電サイクル特性が低下するのが防止されると考えられる。
【００２０】
さらに、本発明の非水電解質二次電池のように、非水電解質二次電池の充電状態における負極の単位面積当たりのＬｉ吸蔵量をＡ、負極の単位面積当たりの理論最大Ｌｉ吸蔵量をＢとした場合において、（Ａ／Ｂ）×１００で示される負極利用率（％）を４５％以下にすると、充放電による負極活物質の膨張・収縮が抑制されて、充放電を安定して繰り返すことができるようになる。
これは、非水電解質二次電池の充放電の深度が深くなると、シリコンの膨張・収縮が大きくなり、多くの新たな活性な表面が現れ、活性な表面と電解液の反応が過剰になる。このため、充放電を安定して行うことができなくなることによるものと考えられる。したがって、負極活物質の活性が高くなりすぎるということもなく、負極活物質が非水電解液とが反応するのが適切に抑制され、充放電サイクル特性がさらに向上されるようになる。
【００２１】
この結果、本発明の非水電解質二次電池においては、粒子状のシリコン及び／又はシリコン合金からなる負極活物質と結着剤とが含まれる負極を用いた場合においても、通常環境下だけではなく、高温環境下においても、優れた充放電サイクル特性が得られるようになる。
【図面の簡単な説明】
【００２２】
【図１】実施例及び比較例において作製した扁平電極体の部分断面説明図及び概略斜視図である。
【図２】実施例及び比較例において作製した非水電解質二次電池の概略平面図である。
【発明を実施するための最良の形態】
【００２３】
次に、本発明の実施形態に係る非水電解質二次電池について具体的な説明する。なお、本発明の非水電解質二次電池は下記の実施形態に示したものに限定されるものではなく、その要旨を変更しない範囲において適宜変更して実施できるものである。
【００２４】
（実施例１）
正極を作製するにあたっては、正極活物質として、ＬｉＣｏＯ2で表わされるコバルト酸リチウム（平均粒子径１３μｍ，ＢＥＴ比表面積０．３５ｍ2／ｇ）の表面にジルコニウムを固着させたものを用いた。そして、この正極活物質と、導電剤の炭素材料粉末と、結着剤のポリフッ化ビニリデンとが９５：２．５：２．５の質量比になるようにし、これにＮ−メチル−２−ピロリドン溶液を加えて混練し、正極合剤スラリーを調製した。
【００２５】
正極集電体として、厚み１５μｍ，長さ４０２ｍｍ，幅５０ｍｍのアルミニウム箔を用いた。正極合剤スラリーを、正極集電体の片面には長さ３４０ｍｍ，幅５０ｍｍで塗布し、反対側の面には長さ２７１ｍｍ，幅５０ｍｍで塗布し、これを乾燥させて圧延して、正極を作製した。ここで、正極の厚みは１４３μｍで、正極集電体上の正極合剤の量は４８ｍｇ／ｃｍ2であり、正極合剤の充填密度は３．７５ｇ／ｃｃであった。
【００２６】
そして、正極において、正極合剤が塗布されていない部分に、厚み７０μｍ，長さ３５ｍｍ，幅４ｍｍのアルミニウム平板からなる正極集電タブを取り付けた。
【００２７】
なお、本発明の実施形態に係る非水電解質二次電池において、その正極に用いる正極活物質としては、一般に使用されている公知の正極活物質を用いることができる。例えば、ＬｉＣｏＯ2等のリチウム・コバルト複合酸化物、ＬｉＮｉＯ2等のリチウム・ニッケル複合酸化物、ＬｉＭｎ2Ｏ4，ＬｉＭｎＯ2等のリチウム・マンガン複合酸化物、ＬｉＮｉ1-xＣｏxＯ2（０＜ｘ＜１）等のリチウム・ニッケル・コバルト複合酸化物、ＬｉＭｎ1-xＣｏxＯ2（０＜ｘ＜１）等のリチウム・マンガン・コバルト複合酸化物、ＬｉＮｉxＣｏyＭｎzＯ2（ｘ＋ｙ＋ｚ＝１）等のリチウム・ニッケル・コバルト・マンガン複合酸化物、ＬｉＮｉxＣｏyＡｌzＯ2（ｘ＋ｙ＋ｚ＝１）等のリチウム・ニッケル・コバルト・アルミニウム複合酸化物等のリチウム含有遷移金属酸化物などを用いることができる。
【００２８】
ここで、正極活物質にコバルト酸リチウムＬｉＣｏＯ2を用いる場合、その結晶構造を安定化させて充放電サイクル特性を向上させると共に、非水電解液との界面とにおいて充放電反応以外の副反応が生じるのを抑制するため、その表面にジルコニウムを固着させることが望ましい。
【００２９】
負極を作製するにあたっては、負極活物質に平均粒子径が１０μｍのシリコン粉末（純度９９．９％）を用いた。そして、この負極活物質と、導電剤である黒鉛粉末と、結着剤である熱可塑性ポリイミドとを、８７：３：７．５の質量比になるようにして、これらにＮ−メチル−２−ピロリドン溶液を加え、これを混練して負極合剤スラリーを調製した。なお、熱可塑性ポリイミドのガラス転移温度は２９５℃であった。
【００３０】
負極集電体として、表面粗さＲａが０．３μｍで、厚みが２０μｍのＣｕ−Ｎｉ−Ｓｉ−Ｍｇ（Ｎｉ：３ｗｔ％，Ｓｉ：０．６５ｗｔ％，Ｍｇ０．１５ｗｔ％）合金箔を用いた。負極合剤スラリーを、負極集電体の両面に塗布し、これを乾燥させた。なお、負極集電体上の負極合剤の量は５．６ｍｇ／ｃｍ2であった。
【００３１】
そして、負極合剤を設けた負極集電体を、長さ３８０ｍｍ，幅５２ｍｍの長方形状に切り抜いて圧延させ、アルゴン雰囲気中において４００℃で１０時間熱処理して焼結させて負極を作製した。なお、焼結後の負極の厚みは５６μｍであった。
【００３２】
次いで、負極の端部に厚み７０μｍ，長さ３５ｍｍ，幅４ｍｍのニッケル平板からなる負極集電タブを取り付けた。
【００３３】
なお、負極活物質に用いるシリコン合金としては、シリコンと他の1種以上の元素との固溶体、シリコンと他の１種以上の元素との金属間化合物、シリコンと他の１種以上の元素との共晶合金などを用いることができる。
【００３４】
また、結着剤としては、強度の高いポリイミドを用いることが好ましい。そして、このようなポリイミドを用いると、充放電によって粒子状のシリコン及び／又はシリコン合金からなる負極活物質が膨化して劣化するのも抑制される。
【００３５】
また、負極集電体としては、その表面粗さＲａが０．２μｍ以上のものを用いることが好ましい。このような表面粗さＲａが０．２μｍ以上の負極集電体を用いると、負極活物質と負極集電体との接触面積が大きくなると共に、負極集電体の表面の凹凸部分に結着剤が入り込むようになる。そして、この状態でこれを焼結させると、アンカー効果も発現して、負極活物質と負極集電体との密着性が大きく向上し、充放電時における負極活物質の膨張・収縮によって負極活物質が負極集電体から剥離したりするのが一層抑制されるようになる。
【００３６】
また、粒子状のシリコン及び／又はシリコン合金からなる負極活物質と結着剤とを含む負極合剤を負極集電体の表面に付与し、これを圧延した後、結着剤のガラス転移温度以上の温度で焼結させると、負極活物質相互の密着性及び負極活物質と負極集電体との密着性を高められる。この結果、充放電時における負極活物質の膨張・収縮によって負極活物質が負極集電体から剥離したりするのが抑制される。
【００３７】
非水電解液を作製するにあたっては、非水系溶媒として、エチレンカーボネート（ＥＣ）と、一般式（１）で表されるフッ素基とアルキル基とを有するフッ素化環状カーボネートの４−フルオロ−４−メチル−１，３−ジオキソラン−２−オン（４−ＦＰＣ）と、ジエチルカーボネート（ＤＥＣ）とを１０：１０：８０の体積比で混合させた混合溶媒を用いた。この混合溶媒に、溶質としてＬｉＰＦ6を１．０ｍｏｌ／ｌの濃度になるように溶解させ、さらにこれに対して炭酸ガスを０．４質量％溶解させて非水電解液を作製した。
【００３８】
なお、非水電解液の作製において、非水系溶媒に溶解させる溶質としては、非水電解質二次電池において一般に使用されているリチウム塩を用いることができる。例えば、ＬｉＰＦ6，ＬｉＢＦ4，ＬｉＣＦ3ＳＯ3，ＬｉＮ（ＣＦ3ＳＯ2）2，ＬｉＮ（Ｃ2Ｆ5ＳＯ2）2，ＬｉＮ（ＣＦ3ＳＯ2）（Ｃ4Ｆ9ＳＯ2），ＬｉＣ（ＣＦ3ＳＯ2）3，ＬｉＣ（Ｃ2Ｆ5ＳＯ2）3，ＬｉＡｓＦ6，ＬｉＣｌＯ4，Ｌｉ2Ｂ10Ｃｌ10，Ｌｉ2Ｂ12Ｃｌ12や、これらの混合物等を用いることができる。また、これらのリチウム塩に加えて、オキサラト錯体をアニオンとするリチウム塩を含ませることが好ましい。そして、このようなオキサラト錯体をアニオンとするリチウム塩としては、リチウム−ビス（オキサラト）ボレートなどを用いることができる。
【００３９】
非水電解質二次電池を作製するにあたっては、厚さ２２μｍ、長さ４３０ｍｍ、幅５４．５ｍｍのポリエチレン製多孔質体からなるセパレータを２枚用いた。図１（Ａ），（Ｂ）に示すように、正極１と負極２とをセパレータ３を介して対向するように配置して、これらを所定の位置で折り曲げるようにして巻回し、これをプレスして扁平電極体１０を作製した。正極１と負極２とに設けた正極集電タブ１ａと負極集電タブ２ａとをこの扁平電極体１０から突出させた。
【００４０】
次いで、図２に示すように、扁平電極体１０をアルミニウムラミネートフィルムで構成された電池容器２０内に収容させた。そして、この電池容器２０内に非水電解液を加え、正極集電タブ１ａと負極集電タブ２ａとを外部に取り出すようにして、電池容器２０の開口部を封口させた。これにより、設計容量が９５０ｍＡｈの非水電解質二次電池が作製された。
【００４１】
（実施例２）
実施例２においては、実施例１における非水電解液の作製において、エチレンカーボネート（ＥＣ）に代えてプロピレンカーボネート（ＰＣ）を用いた。非水系溶媒として、プロピレンカーボネート（ＰＣ）と、４−フルオロ−４−メチル−１，３−ジオキソラン−２−オン（４−ＦＰＣ）と、ジエチルカーボネート（ＤＥＣ）とを１０：１０：８０の体積比で混合させた混合溶媒を用いるようにした。それ以外は、実施例１の場合と同様にして、設計容量が９５０ｍＡｈの非水電解質二次電池を作製した。
【００４２】
（実施例３）
実施例３においては、実施例１における非水電解液の作製において、非水系溶媒として、４−フルオロ−４−メチル−１，３−ジオキソラン−２−オン（４−ＦＰＣ）と、メチルエチルカーボネート（ＭＥＣ）とを２０：８０の体積比で混合させた混合溶媒を用いるようにした。それ以外は、実施例１の場合と同様にして、設計容量が９５０ｍＡｈの非水電解質二次電池を作製した。
【００４３】
（実施例４）
実施例４においては、実施例１における非水電解液の作製において、非水系溶媒として、アルキル基を有していないフッ素化環状カーボネートの４−フルオロ−１，３−ジオキソラン−２−オン（ＦＥＣ）と、４−フルオロ−４−メチル−１，３−ジオキソラン−２−オン（４−ＦＰＣ）と、メチルエチルカーボネート（ＭＥＣ）とを１０：１０：８０の体積比で混合させた混合溶媒を用いるようにした。それ以外は、実施例１の場合と同様にして、設計容量が９５０ｍＡｈの非水電解質二次電池を作製した。
【００４４】
（比較例１）
比較例１においては、実施例１における非水電解液の作製において、非水系溶媒として、エチレンカーボネート（ＥＣ）と、４−フルオロ−１，３−ジオキソラン−２−オン（ＦＥＣ）と、ジエチルカーボネート（ＤＥＣ）とを１０：１０：８０の体積比で混合させた混合溶媒を用いるようにした。それ以外は、実施例１の場合と同様にして、設計容量が９５０ｍＡｈの非水電解質二次電池を作製した。
【００４５】
（比較例２）
比較例２においては、実施例１における非水電解液の作製において、非水系溶媒として、エチレンカーボネート（ＥＣ）と、プロピレンカーボネート（ＰＣ）と、ジエチルカーボネート（ＤＥＣ）とを１０：１０：８０の体積比で混合させた混合溶媒を用いるようにした。それ以外は、実施例１の場合と同様にして、設計容量が９５０ｍＡｈの非水電解質二次電池を作製した。
【００４６】
（比較例３）
比較例３においては、実施例１における非水電解液の作製において、非水系溶媒として、エチレンカーボネート（ＥＣ）と、ジエチルカーボネート（ＤＥＣ）とを２０：８０の体積比で混合させた混合溶媒を用いるようにした。それ以外は、実施例１の場合と同様にして、設計容量が９５０ｍＡｈの非水電解質二次電池を作製した。
【００４７】
（比較例４）
比較例４においては、実施例１における非水電解液の作製において、非水系溶媒として、４−フルオロ−１，３−ジオキソラン−２−オン（ＦＥＣ）と、メチルエチルカーボネート（ＭＥＣ）とを２０：８０の体積比で混合させた混合溶媒を用いるようにした。それ以外は、実施例１の場合と同様にして、設計容量が９５０ｍＡｈの非水電解質二次電池を作製した。
【００４８】
ここで、実施例１〜４及び比較例１〜４の各非水電解質二次電池においては、充電状態における負極の単位面積当たりのＬｉ吸蔵量をＡ、負極の単位面積当たりの理論最大Ｌｉ吸蔵量をＢとした場合に、（Ａ／Ｂ）×１００で示される負極利用率（％）が何れも４０％であった。
【００４９】
次に、設計容量が９５０ｍＡｈになった実施例１〜４及び比較例１〜４の各非水電解質二次電池について、それぞれ２５℃の室温条件において、１９０ｍＡの定電流で４．２Ｖになるまで充電し、さらに４．２Ｖの定電圧で電流値が４７ｍＡになるまで定電圧充電させた。その後、１９０ｍＡの定電流で２．７５Ｖになるまで放電させて、初期充放電を行った。
【００５０】
初期充放電させた実施例１〜４及び比較例１〜４の各非水電解質二次電池を、それぞれ２５℃の室温条件において、９５０ｍＡの定電流で４．２Ｖになるまで充電し、さらに４．２Ｖの定電圧で電流値が４７ｍＡになるまで定電圧充電させた後、９５０ｍＡの定電流で２．７５Ｖになるまで放電させた。そして、これを１サイクルとして２００サイクルの充放電を繰り返して行った。
【００５１】
そして、実施例１〜４及び比較例１〜４の各非水電解質二次電池について、それぞれ１サイクル目の放電容量Ｑ1と２００サイクル目の放電容量Ｑ200とを求め、下記の式により、それぞれ２５℃の室温条件での２００サイクル目の容量維持率を求めた。
【００５２】
容量維持率＝（Ｑ200／Ｑ1）×１００
【００５３】
また、初期充放電させた実施例１〜４及び比較例１〜４の各非水電解質二次電池を、それぞれ４５℃の高温条件において、９５０ｍＡの定電流で４．２Ｖになるまで充電し、さらに４．２Ｖの定電圧で電流値が４７ｍＡになるまで定電圧充電させた後、９５０ｍＡの定電流で２．７５Ｖになるまで放電させた。そして、これを１サイクルとして２００サイクルの充放電を繰り返して行った。
【００５４】
そして、実施例１〜４及び比較例１〜４の各非水電解質二次電池について、それぞれ１サイクル目の放電容量Ｑ1と２００サイクル目の放電容量Ｑ200とを求め、それぞれ４５℃の高温条件での２００サイクル目の容量維持率を求めた。
【００５５】
そして、実施例１の非水電解質二次電池における２５℃の室温条件での２００サイクル目の容量維持率をサイクル寿命１００として、実施例１〜４及び比較例１〜４の各非水電解質二次電池における、２５℃の室温条件及び４５℃の高温条件におけるサイクル寿命を求め、その結果を下記の表１に示した。
【００５６】
【表１】
2010108915.tif 000004
【００５７】
フッ素化環状カーボネートを含有させた非水電解液を用いた実施例１〜４及び比較例１，４の各非水電解質二次電池は、フッ素化環状カーボネートを含有させていない非水電解液を用いた比較例２，３の非水電解質二次電池に比べて、室温条件におけるサイクル寿命が大きく向上していた。
【００５８】
また、フッ素化環状カーボネートとして、４−フルオロ−４−メチル−１，３−ジオキソラン−２−オン（４−ＦＰＣ）を含有させた実施例１〜４の各非水電解質二次電池においては、比較例１及び４の非水電解質二次電池と比較して、室温条件におけるサイクル寿命に対する高温条件におけるサイクル寿命の低下が少なくなっていた。
【００５９】
また、非水電解液に、４−フルオロ−４−メチル−１，３−ジオキソラン−２−オン（４−ＦＰＣ）と一緒にエチレンカーボネートやプロピレンカーボネートを含有させた実施例１，２の非水電解質二次電池は、エチレンカーボネートやプロピレンカーボネートを含有させていない実施例３，４の非水電解質二次電池に比べて、高温条件におけるサイクル寿命がさらに大きく向上していた。
【００６０】
（比較例５）
正極を作製するにあたっては、実施例１における正極の作製において、正極の厚みが９０μｍ、正極集電体上の正極合剤の量が２８ｍｇ／ｃｍ2、正極合剤の充填密度が３．７５ｇ／ｃｃに変更された正極を作製した。
【００６１】
負極を作製するにあたっては、負極集電体として、表面粗さＲａが０．３μｍで、厚みが６μｍのＣｕ−Ｎｉ−Ｓｉ−Ｍｇ（Ｎｉ：３ｗｔ％，Ｓｉ：０．６５ｗｔ％，Ｍｇ：０．１５ｗｔ％）合金箔を用いた。この負極集電体の両面に、Ａｒのイオンビームを圧力０．０５Ｐａ、イオン電流密度０．２７ｍＡ／ｃｍ2で照射した後、蒸着材料に単結晶シリコンを用い、電子ビーム蒸着法によりシリコン薄膜を形成した。
【００６２】
ここで、シリコン薄膜が形成された負極集電体の断面をＳＥＭ観察して、その膜厚を測定した結果、負極集電体の両面に厚みが約１０μｍのシリコン薄膜が形成されていた。また、このシリコン薄膜を、ラマン分光法によって測定した結果、波長４８０ｃｍ-1近傍のピークは検出されたが、５２０ｃｍ-1近傍のピークは検出されなかった。このため、このシリコン薄膜は、非晶質のシリコン薄膜であることが分かった。
【００６３】
そして、負極集電体の両面にシリコン薄膜を形成したものを、長さ３８０ｍｍ，幅５２ｍｍの長方形状に切り抜いた。これに実施例１の場合と同様に、負極集電タブを取り付けて負極を作製した。
【００６４】
非水電解液の作製にあたっては、非水系溶媒として、比較例１と同様に、エチレンカーボネート（ＥＣ）と、４−フルオロ−１，３−ジオキソラン−２−オン（ＦＥＣ）と、ジエチルカーボネート（ＤＥＣ）とを１０：１０：８０の体積比で混合させた混合溶媒を用いるようにした。
【００６５】
そして、上記のようにして作製した正極と負極と上記の非水電解液を用いる以外は、実施例１の場合と同様にして、設計容量が６００ｍＡｈになった非水電解質二次電池を作製した。
【００６６】
（比較例６）
比較例６においては、非水電解液の作製において、非水系溶媒として、実施例１と同様に、エチレンカーボネート（ＥＣ）と、一般式（１）で表されるフッ素基とアルキル基とを有するフッ素化環状カーボネートの４−フルオロ−４−メチル−１，３−ジオキソラン−２−オン（４−ＦＰＣ）と、ジエチルカーボネート（ＤＥＣ）とを１０：１０：８０の体積比で混合させた混合溶媒を用いるようにした。それ以外は、比較例５の場合と同様にして、設計容量が６００ｍＡｈの非水電解質二次電池を作製した。
【００６７】
ここで、比較例５，６の各非水電解質二次電池においても、負極利用率（％）は何れも４０％であった。
【００６８】
次に、設計容量が６００ｍＡｈになった比較例５，６の非水電解質二次電池について、２５℃の室温条件において、１２０ｍＡの定電流で４．２Ｖになるまで充電し、さらに４．２Ｖの定電圧で電流値が３０ｍＡになるまで定電圧充電させた。その後、１２０ｍＡの定電流で２．７５Ｖになるまで放電させて、初期充放電を行った。
【００６９】
初期充放電させた比較例５，６の非水電解質二次電池を、２５℃の室温条件において、６００ｍＡの定電流で４．２Ｖになるまで充電し、さらに４．２Ｖの定電圧で電流値が３０ｍＡになるまで定電圧充電させた後、６００ｍＡの定電流で２．７５Ｖになるまで放電させた。そして、これを１サイクルとして２００サイクルの充放電を繰り返して行った。
【００７０】
そして、比較例５，６の非水電解質二次電池についても、それぞれ１サイクル目の放電容量Ｑ1と２００サイクル目の放電容量Ｑ200とを求め、２５℃の室温条件での２００サイクル目の容量維持率を求めた。
【００７１】
また、初期充放電させた比較例５，６の非水電解質二次電池を、４５℃の高温条件において、６００ｍＡの定電流で４．２Ｖになるまで充電し、さらに４．２Ｖの定電圧で電流値が３０ｍＡになるまで定電圧充電させた後、６００ｍＡの定電流で２．７５Ｖになるまで放電させた。そして、これを１サイクルとして２００サイクルの充放電を繰り返して行った。
【００７２】
そして、比較例５，６の非水電解質二次電池についても、それぞれ１サイクル目の放電容量Ｑ1と２００サイクル目の放電容量Ｑ200とを求め、４５℃の高温条件での２００サイクル目の容量維持率を求めた。
【００７３】
そして、比較例５の非水電解質二次電池における２５℃の室温条件での２００サイクル目の容量維持率をサイクル寿命１００として、比較例５，６の各非水電解質二次電池における、２５℃の室温条件及び４５℃の高温条件におけるサイクル寿命を求め、その結果を下記の表２に示した。
【００７４】
【表２】
2010108915.tif 000005
【００７５】
この結果、負極活物質のシリコンが負極集電体に蒸着によって形成された負極を用いた比較例５，６の非水電解質二次電池においては、非水電解液に、アルキル基を有していないフッ素化環状カーボネートと、フッ素基とアルキル基とを有するフッ素化環状カーボネートとの何れを含有させた場合においても、室温条件におけるサイクル寿命に対して、高温条件におけるサイクル寿命が低下するということはなかった。
【００７６】
このため、非水電解液に、一般式（１）で表されるフッ素基とアルキル基とを有するフッ素化環状カーボネートを含有させることによって、高温条件におけるサイクル寿命が低下するのが抑制されるのは、負極活物質のシリコン粉末と結着剤とを負極集電体に塗布させた負極を用いた非水電解質二次電池における特有の効果であることが分かった。
【００７７】
（比較例７）
正極を作製するにあたっては、実施例１における正極の作製において、正極の厚みが１４８μｍ、正極集電体上の正極合剤の量が５０ｍｇ／ｃｍ2、正極合剤の充填密度が３．７５ｇ／ｃｃに変更された正極を作製した。
【００７８】
負極を作製するにあたっては、負極活物質の原料として、スズとコバルトとチタンとインジウムとからなる合金粒子と用いた。合金粒子は、スズとコバルトとチタンとインジウムとを４５：４５：９：１の原子比で混合し、これらを溶融して急冷させた後、これを粉砕することにより得た。
【００７９】
そして、この合金粒子７８質量部と、炭素材料のアセチレンブラック２２質量部とを、アルゴン雰囲気中で遊星ボールミルを用いて１５時間メカニカルアロイング処理を行って、複合合金粒子からなる負極活物質を得た。
【００８０】
次いで、この負極活物質と導電剤である平均粒径が２０μｍの鱗片状の人造黒鉛とを６：４の質量比で混合したものに対して、結着剤のポリフッ化ビニリデンが９８．４：１．６の質量比になるように加え、これにＮ−メチル−２−ピロリドン溶液を加えて混練し、負極合剤スラリーを調製した。
【００８１】
そして、この負極合剤スラリーを、厚みが１０μｍの電解銅箔からなる負極集電の両面に塗布し、これを１２０℃で乾燥させた。なお、負極集電体上の負極合剤の量は１９．５ｍｇ／ｃｍ2であった。
【００８２】
その後、これをローラープレスにより圧延した後、これを長さ３８０ｍｍ，幅５２ｍｍの長方形状に切り抜いて負極を作製した。なお、この負極の厚みは７５μｍであった。
【００８３】
そして、負極の端部に厚み７０μｍ，長さ３５ｍｍ，幅４ｍｍのニッケル平板からなる負極集電タブを取り付けた。
【００８４】
また、非水電解液としては、実施例１と同様に、非水系溶媒に、エチレンカーボネート（ＥＣ）と、４−フルオロ−４−メチル−１，３−ジオキソラン−２−オン（４−ＦＰＣ）と、ジエチルカーボネート（ＤＥＣ）とを１０：１０：８０の体積比で混合させた混合溶媒を使用した非水電解液を用いるようにした。
【００８５】
そして、上記のようにして作製した正極と負極と上記の非水電解液を用いる以外は、実施例１の場合と同様にして、設計容量が８００ｍＡｈになった非水電解質二次電池を作製した。
【００８６】
（比較例８）
比較例８においては、非水電解液の作製において、比較例１と同様に、非水系溶媒として、エチレンカーボネート（ＥＣ）と、４−フルオロ−１，３−ジオキソラン−２−オン（ＦＥＣ）と、ジエチルカーボネート（ＤＥＣ）とを１０：１０：８０の体積比で混合させた混合溶媒を用いるようにした。それ以外は、比較例７の場合と同様にして、設計容量が８００ｍＡｈの非水電解質二次電池を作製した。
ここで、比較例７，８の各非水電解質二次電池の負極利用率（％）は、何れも９１％であった。比較例７，８の非水電解質二次電池のように負極活物質の原料としてスズ合金を用いた場合には、負極利用率が高くても充放電サイクルを繰り返しうる。
【００８７】
次に、設計容量が８００ｍＡｈになった比較例７，８の非水電解質二次電池について、それぞれ２５℃の室温条件において、１６０ｍＡの定電流で４．２Ｖになるまで充電し、さらに４．２Ｖの定電圧で電流値が４０ｍＡになるまで定電圧充電させた。その後、１６０ｍＡの定電流で２．５Ｖになるまで放電させて、初期充放電を行った。
【００８８】
初期充放電させた比較例７，８の非水電解質二次電池を、２５℃の室温条件において、８００ｍＡの定電流で４．２Ｖになるまで充電し、さらに４．２Ｖの定電圧で電流値が４０ｍＡになるまで定電圧充電させた後、８００ｍＡの定電流で２．７５Ｖになるまで放電させた。そして、これを１サイクルとして２００サイクルの充放電を繰り返して行った。
【００８９】
そして、比較例７，８の非水電解質二次電池についても、それぞれ１サイクル目の放電容量Ｑ1と２００サイクル目の放電容量Ｑ200とを求め、２５℃の室温条件での２００サイクル目の容量維持率を求めた。
【００９０】
また、初期充放電させた比較例７，８の非水電解質二次電池を、４５℃の高温条件において、８００ｍＡの定電流で４．２Ｖになるまで充電し、さらに４．２Ｖの定電圧で電流値が４０ｍＡになるまで定電圧充電させた後、８００ｍＡの定電流で２．７５Ｖになるまで放電させた。そして、これを１サイクルとして２００サイクルの充放電を繰り返して行った。
【００９１】
そして、比較例７，８の非水電解質二次電池についても、それぞれ１サイクル目の放電容量Ｑ1と２００サイクル目の放電容量Ｑ200とを求め、４５℃の高温条件での２００サイクル目の容量維持率を求めた。
【００９２】
そして、比較例７の非水電解質二次電池における２５℃の室温条件での２００サイクル目の容量維持率をサイクル寿命１００として、比較例７，８の各非水電解質二次電池における、２５℃の室温条件及び４５℃の高温条件におけるサイクル寿命を求め、その結果を下記の表３に示した。
【００９３】
【表３】
2010108915.tif 000006
【００９４】
この結果、負極活物質に、シリコン粒子に代えてスズ等の合金粒子を用いた比較例７，８の非水電解質二次電池においては、非水電解液に、アルキル基を有していないフッ素化環状カーボネートと、フッ素基とアルキル基とを有するフッ素化環状カーボネートとの何れを含有させた場合においても、室温条件におけるサイクル寿命に対して、高温条件におけるサイクル寿命が低下するということはなかった。
【００９５】
このため、非水電解液に、一般式（１）で表されるフッ素基とアルキル基とを有するフッ素化環状カーボネートを含有させることによって、高温条件におけるサイクル寿命が低下するのが抑制されるのは、負極活物質のシリコン粉末と結着剤とを負極集電体に塗布させた負極を用いた非水電解質二次電池における特有の効果であることが分かった。
【００９６】
（実施例５）
正極を作製するにあたっては、実施例１の正極の作製において、正極合剤スラリーを正極集電体に塗布させる量だけを変更して、正極を作製した。なお、この正極においては、正極の厚みが１５１μｍ、正極集電体上の正極合剤の量が５１ｍｇ／ｃｍ2であり、正極合剤の充填密度は３．７５ｇ／ｃｃであった。
【００９７】
また、負極を作製するにあたっては、実施例１の負極の作製において、負極集電体上の負極合剤の量が４．９ｍｇ／ｃｍ2に変更された負極を作製した。ここで、焼結後の負極の厚みが４０μｍであった。
【００９８】
そして、上記のように作製した正極と負極とを使用し、実施例１と同じ非水電解液を用いて、実施例１の場合と同様にして非水電解質二次電池を作製した。なお、この実施例５の非水電解質二次電においては、設計容量が１０６０ｍＡｈであり、負極利用率（％）は４５％になっていた。
【００９９】
次に、設計容量が１０６０ｍＡｈになった実施例５の非水電解質二次電池を、２５℃の室温条件において、２１２ｍＡの定電流で４．２Ｖになるまで充電し、さらに４．２Ｖの定電圧で電流値が５３ｍＡになるまで定電圧充電させた。その後、２１２ｍＡの定電流で２．７５Ｖになるまで放電させて、初期充放電を行った。
【０１００】
そして、このように初期充放電させた実施例５の非水電解質二次電池を、２５℃の室温条件において、１０６０ｍＡの定電流で４．２Ｖになるまで充電し、さらに４．２Ｖの定電圧で電流値が５３ｍＡになるまで定電圧充電させた後、１０６０ｍＡの定電流で２．７５Ｖになるまで放電させた。そして、これを１サイクルとして１５０サイクルの充放電を繰り返して行い、実施例５の非水電解質二次電池における２５℃の室温条件での１５０サイクル目の容量維持率を求めた。
【０１０１】
また、初期充放電させた実施例５の非水電解質二次電池を、４５℃の高温条件において、１０６０ｍＡの定電流で４．２Ｖになるまで充電し、さらに４．２Ｖの定電圧で電流値が５３ｍＡになるまで定電圧充電させた後、１０６０ｍＡの定電流で２．７５Ｖになるまで放電させた。そして、これを１サイクルとして１５０サイクルの充放電を繰り返して行い、実施例５の非水電解質二次電池における４５℃の高温条件での１５０サイクル目の容量維持率を求めた。
【０１０２】
（比較例９）
正極を作製するにあたっては、実施例１の正極の作製において、正極の厚みが１５９μｍ、正極集電体上の正極合剤の量が５４ｍｇ／ｃｍ2に変更された正極を作製した。この正極合剤の充填密度は３．７５ｇ／ｃｃであった。
【０１０３】
また、負極を作製するにあたっては、実施例１の負極の作製において、負極集電体上の負極合剤の量が３．６ｍｇ／ｃｍ2に変更された負極を作製した。ここで、焼結後の負極の厚みが４０μｍであった。
【０１０４】
そして、上記のように作製した正極と負極とを使用し、実施例１と同じ非水電解液を用いて、実施例１の場合と同様にして非水電解質二次電池を作製した。なお、この比較例９の非水電解質二次電池においては、設計容量が１１４０ｍＡｈであり、負極利用率（％）が６３％になっていた。
【０１０５】
次に、設計容量が１１４０ｍＡｈになった比較例９の非水電解質二次電池を、２５℃の室温条件において、２２８ｍＡの定電流で４．２Ｖになるまで充電し、さらに４．２Ｖの定電圧で電流値が４８ｍＡになるまで定電圧充電させた。その後、２２８ｍＡの定電流で２．７５Ｖになるまで放電させて、初期充放電を行った。
【０１０６】
そして、このように初期充放電させた比較例９の非水電解質二次電池を、２５℃の室温条件において、１１４０ｍＡの定電流で４．２Ｖになるまで充電し、さらに４．２Ｖの定電圧で電流値が５７ｍＡになるまで定電圧充電させた後、１１４０ｍＡの定電流で２．７５Ｖになるまで放電させた。そして、これを１サイクルとして１５０サイクルの充放電を繰り返して行い、比較例９の非水電解質二次電池における２５℃の室温条件での１５０サイクル目の容量維持率を求めた。
【０１０７】
また、初期充放電させた比較例９の非水電解質二次電池を、４５℃の高温条件において、１１４０ｍＡの定電流で４．２Ｖになるまで充電し、さらに４．２Ｖの定電圧で電流値が５７ｍＡになるまで定電圧充電させた後、１１４０ｍＡの定電流で２．７５Ｖになるまで放電させた。そして、これを１サイクルとして１５０サイクルの充放電を繰り返して行い、比較例９の非水電解質二次電池における４５℃の高温条件での１５０サイクル目の容量維持率を求めた。
【０１０８】
そして、実施例１の非水電解質二次電池における２５℃の室温条件での１５０サイクル目の容量維持率をサイクル寿命１００とした指数で、実施例５及び比較例９の各非水電解質二次電池における、２５℃の室温条件及び４５℃の高温条件におけるサイクル寿命を求め、その結果を下記の表４に示した。
【０１０９】
【表４】
2010108915.tif 000007
【０１１０】
この結果、負極利用率（％）が６３％になった比較例９の非水電解質二次電池は、負極利用率（％）が４５％以下になった実施例１，５の非水電解質二次電池に比べて、２５℃の室温条件及び４５℃の高温条件の何れのサイクル寿命も大幅に低下していた。
【０１１１】
これは、比較例９の非水電解質二次電池のように充放電の深度が深くなると、シリコンの膨張・収縮が大きくなり、多くの新たな活性な表面が現れ、活性な表面と電解液の反応が過剰になる。このため、充放電を安定して行うことができなくなるものと考えられる。
【符号の説明】
【０１１２】
１０  扁平電極体
１１  正極
１１ａ  正極集電タブ
１２  負極
１２ａ  負極集電タブ
１３  セパレータ
２０  電池容器
【図１】
2010108915.tif 000009
【図２】
2010108915.tif 000010